(57)【特許請求の範囲】
【請求項１】
以下：
（ａ）血液、血液製剤または生理的流体の貯蔵に適するように対応した容器；
（ｂ）血液、血液製剤または生理的流体を処理するのに適した血液適合性材料を含む収着剤；を含む、血液、血液製剤または生理的流体の浄化装置であって、前記の収着剤が（ｉ）該血液、血液製剤または生理的流体の貯蔵寿命の増大、（ｉｉ）新しい血液、血液製剤または生理的流体の鮮度の維持、および（ｉｉｉ）該血液、血液製剤または生理的流体からの望ましくない分子の除去の少なくとも１つを行い；
前記の収着剤が前記の対応した容器内に収容されており；
前記の血液適合性材料がスラリー、または懸濁液、または乾燥粉末もしくは他の乾燥微粒子として供給され；
前記の収着剤が該容器内で実質的に自由に流動し、
前記の血液適合性材料が、ポリマー性材料、熱分解されたポリマー性材料、セミラック材料、ゾル−ゲル材料、金属、ハイブリッド材料、生物学的材料、コートされた材料、血液適合性の活性化熱分解炭素ビーズ、活性炭、生体適合性収着剤炭素、活性炭フィルター装置、ヘパリンでコートされたポリウレタン、ヘキサメチレン−ジ−イソシアネートで架橋されたセルロース性ビーズ、セルロース性多孔性ビーズ、シリカに基づくメソ多孔性材料、熱分解されたポリマー樹脂、およびポリスチレンに基づく複合繊維、の１種類以上を含み、前記ポリマー性材料が、ジビニルベンゼン、エチルビニルベンゼン、スチレン、エチルスチレン、アクリロニトリル、メタクリル酸ブチル、メタクリル酸オクチル、アクリル酸ブチル、アクリル酸オクチル、メタクリル酸セチル、アクリル酸セチル、メタクリル酸エチル、アクリル酸エチル、ビニルトルエン、ビニルナフタレン、ビニルベンジルアルコール、ビニルホルムアミド、メタクリル酸メチル、アクリル酸メチル、トリビニルベンゼン、ジビニルナフタレン、トリビニルシクロヘキサン、ジビニルスルホン、トリメチロールプロパントリメタクリレート、トリメチロールプロパンジメタクリレート、トリメチロールプロパントリアクリレート、トリメチロールプロパンジアクリレート、ペンタエリスリトールジメタクリレート、ペンタエリスリトールトリメタクリレート、ペンタエリスリトールテトラメタクリレート、ペンタエリスリトールジアクリレート、ペンタエリスリトールトリアクリレート、ペンタエリスリトールテトラアクリレート、ジペンタエリスリトールジメタクリレート、ジペンタエリスリトールトリメタクリレート、ジペンタエリスリトールテトラメタクリレート、ジペンタエリスリトールジアクリレート、ジペンタエリスリトールトリアクリレート、ジペンタエリスリトールテトラアクリレート、ジビニルホルムアミドならびにそれらの混合物から選択される１種類以上の単量体からの残基を含む、前記血液浄化装置。
【請求項２】
請求項１に記載の血液浄化装置であって、前記ポリマー性材料が、ジビニルベンゼン、エチルビニルベンゼン、およびスチレンから選択される１種類以上の単量体からの残基を含む、前記血液浄化装置。
【請求項３】
前記の対応した容器がバッグである、請求項１に記載の血液浄化装置。
【請求項４】
前記の望ましくない分子が非溶血性輸血反応に関する、請求項１に記載の血液浄化装置。
【請求項５】
前記の血液適合性材料が０．１マイクロメートル〜２センチメートルの範囲の直径を有する粒子を含む、請求項１に記載の血液浄化装置。
【請求項６】
前記の血液適合性材料が多孔性であり、５０Å〜１０，０００Åまでの範囲の孔径の総細孔容積が０．５ｃｃ／ｇ〜３．０ｃｃ／ｇ乾燥ポリマーより大きい細孔構造を有する、請求項１に記載の血液浄化装置。
【請求項７】
請求項１に記載の血液浄化装置であって、ここで：前記の血液適合性材料が１０Åから１０，０００Åまでの範囲の孔径が０．５ｃｃ／ｇ〜３．０ｃｃ／ｇ乾燥ポリマーより大きい総容積を有する細孔構造を有することを特徴とし；ここで前記の血液適合性ポリマーの、直径で１０Å〜３，０００Åの細孔容積の直径で５００Å〜３，０００Åの細孔容積に対する比率が７：１より小さく、前記の血液適合性ポリマーの、直径で１０Å〜１０，０００Åの細孔容積の直径で１０Å〜６，０００Åの細孔容積に対する比率が２：１未満である、前記血液浄化装置。
【請求項８】
請求項１に記載の血液浄化装置であって、ここで：前記の血液適合性材料が２０Åから１０，０００Åまでの範囲の孔径が有する総容積が０．５ｃｃ／ｇ〜３．０ｃｃ／ｇ乾燥ポリマーより大きい細孔構造を有することを特徴とし；ここで前記の血液適合性ポリマーの、直径で２０Å〜３，０００Åの細孔容積の直径で５００Å〜３，０００Åの細孔容積に対する比率が７：１より小さく、前記の血液適合性ポリマーの、直径で２０Å〜１０，０００Åの細孔容積の直径で２０Å〜６，０００Åの細孔容積に対する比率が２：１未満である、前記血液浄化装置。
【請求項９】
請求項１に記載の血液浄化装置であって、ここで：前記の血液適合性材料が５０Åから１０，０００Åまでの範囲の孔径が有する総容積が０．５ｃｃ／ｇ〜３．０ｃｃ／ｇ乾燥ポリマーより大きい細孔構造を有することを特徴とし；ここで前記の血液適合性ポリマーの、直径で５０Å〜３，０００Åの細孔容積の直径で５００Å〜３，０００Åの細孔容積に対する比率が７：１より小さく、前記の血液適合性ポリマーの、直径で５０Å〜１０，０００Åの細孔容積の直径で５０Å〜６，０００Åの細孔容積に対する比率が２：１未満である、前記血液浄化装置。
【請求項１０】
血液適合性材料が約１００ダルトンからおおよそ１，０００ｋＤａまでの分子を収着することができる、請求項１に記載の血液浄化装置。
【請求項１１】
前記の収着剤が架橋剤の以下の重合可能な単量体：スチレン、エチルスチレン、アクリロニトリル、メタクリル酸ブチル、メタクリル酸オクチル、アクリル酸ブチル、アクリル酸オクチル、メタクリル酸セチル、アクリル酸セチル、メタクリル酸エチル、アクリル酸エチル、ビニルトルエン、ビニルナフタレン、ビニルベンジルアルコール、ビニルホルムアミド、メタクリル酸メチル、およびアクリル酸メチルの１種類以上との反応に由来する架橋されたポリマー性材料を含む、請求項１に記載の血液浄化装置。
【請求項１２】
請求項１に記載の血液浄化装置であって、前記の収着剤がヒドロキシエチルセルロース、ヒドロキシプロピルセルロース、ポリ（ヒドロキシエチルメタクリレート）、ポリ（ヒドロキシエチルアクリレート）、ポリ（ヒドロキシプロピルメタクリレート）、ポリ（ヒドロキシプロピルアクリレート）、ポリ（ジメチルアミノエチルメタクリレート）、ポリ（ジメチルアミノエチルアクリレート）、ポリ（ジエチルアミノエチルメタクリレート）、ポリ（ジエチルアミノエチルアクリレート）、ポリ（ビニルアルコール）、ヘパリン、ポリエチレングリコール、ポリ（Ｎ−ビニルピロリジノン）、ポリ（メタクリル酸）の塩類、ポリ（アクリル酸）の塩類、またはそれらの混合物のコポリマーを含む血液適合性表面を含み、ここで前記の血液適合性表面が架橋されたポリマー性材料に化学結合している、前記血液浄化装置。
【請求項１３】
前記の血液適合性材料が熱分解された組成物に由来する、請求項１に記載の血液浄化装置。
【請求項１４】
前記の架橋されたポリマー性材料が熱分解されている、請求項１１に記載の血液浄化装置。
【請求項１５】
前記の収着剤が熱分解されている、請求項１２に記載の血液浄化装置。
【請求項１６】
前記のバッグが以下のタイプのポリマー：ポリ塩化ビニル（ＰＶＣ）、ポリオレフィン（ＰＯ）、ポリ（エチレン−コ−酢酸ビニル）（ＥＶＡ）、およびフッ化ポリエチレンプロピレン（ＦＥＰ）の１種類以上を含むポリマー性材料を含む、請求項３に記載の血液浄化装置。
【請求項１７】
ポリマー性材料がさらに生体適合性可塑剤を含む、請求項１６に記載の血液浄化装置。
【請求項１８】
前記の固体形態の収着剤がさらに分散剤を含む、請求項１に記載の血液浄化装置。
【請求項１９】
血液、血液製剤または生理的流体の貯蔵に適するように対応した容器内で実質的に自由に流動する収着剤組成物の使用であって、該収着剤組成物が、約０．１マイクロメートルから約２センチメートルまでの範囲の直径を有することを特徴とする複数の粒子を含み、該粒子が１０Åから１０，０００Åまでの範囲の孔径の総細孔容積を有する血液適合性多孔性ポリマーを含み、前記の総細孔容積が乾燥ポリマー重量に基づいて約０．５ｃｃ／ｇから約３．０ｃｃ／ｇまでの範囲であることを特徴とし、該ポリマーが、ジビニルベンゼン、エチルビニルベンゼン、スチレン、エチルスチレン、アクリロニトリル、メタクリル酸ブチル、メタクリル酸オクチル、アクリル酸ブチル、アクリル酸オクチル、メタクリル酸セチル、アクリル酸セチル、メタクリル酸エチル、アクリル酸エチル、ビニルトルエン、ビニルナフタレン、ビニルベンジルアルコール、ビニルホルムアミド、メタクリル酸メチル、アクリル酸メチル、トリビニルベンゼン、ジビニルナフタレン、トリビニルシクロヘキサン、ジビニルスルホン、トリメチロールプロパントリメタクリレート、トリメチロールプロパンジメタクリレート、トリメチロールプロパントリアクリレート、トリメチロールプロパンジアクリレート、ペンタエリスリトールジメタクリレート、ペンタエリスリトールトリメタクリレート、ペンタエリスリトールテトラメタクリレート、ペンタエリスリトールジアクリレート、ペンタエリスリトールトリアクリレート、ペンタエリスリトールテトラアクリレート、ジペンタエリスリトールジメタクリレート、ジペンタエリスリトールトリメタクリレート、ジペンタエリスリトールテトラメタクリレート、ジペンタエリスリトールジアクリレート、ジペンタエリスリトールトリアクリレート、ジペンタエリスリトールテトラアクリレート、ジビニルホルムアミドならびにそれらの混合物から選択される１種類以上の単量体からの残基を含む使用。
【請求項２０】
請求項１９に記載の使用であって、ここで：
前記のポリマーがスチレン、エチルスチレン、アクリロニトリル、メタクリル酸ブチル、メタクリル酸オクチル、アクリル酸ブチル、アクリル酸オクチル、メタクリル酸セチル、アクリル酸セチル、メタクリル酸エチル、アクリル酸エチル、ビニルトルエン、ビニルナフタレン、ビニルベンジルアルコール、ビニルホルムアミド、メタクリル酸メチル、およびアクリル酸メチルの１種類以上と架橋剤との反応に由来する架橋されたポリマー性材料を含み；そして
前記の粒子がヒドロキシエチルセルロース、ヒドロキシプロピルセルロース、ポリ（ヒドロキシエチルメタクリレート）、ポリ（ヒドロキシエチルアクリレート）、ポリ（ヒドロキシプロピルメタクリレート）、ポリ（ヒドロキシプロピルアクリレート）、ポリ（ジメチルアミノエチルメタクリレート）、ポリ（ジメチルアミノエチルアクリレート）、ポリ（ジエチルアミノエチルメタクリレート）、ヘパリン、ポリエチレングリコール、ポリ（ジエチルアミノエチルアクリレート）、ポリ（ビニルアルコール）、ポリ（Ｎ−ビニルピロリジノン）、ポリ（メタクリル酸）の塩類、ポリ（アクリル酸）の塩類、またはそれらのコポリマーもしくは混合物を含む血液適合性表面を含み、ここで前記の血液適合性表面が架橋されたポリマー性材料に化学結合している使用。
【請求項２１】
請求項１９に記載の使用であって、ここで：前記の血液適合性ポリマーは、１０Åから１０，０００Åまでの範囲の孔径が有する総容積が０．５ｃｃ／ｇ〜３．０ｃｃ／ｇ乾燥ポリマーより大きいことを特徴とする細孔構造を有することを特徴とし；ここで前記の血液適合性ポリマーの、直径で１０Å〜３，０００Åの細孔容積の直径で５００Å〜３，０００Åの細孔容積に対する比率が７：１より小さく、前記の血液適合性ポリマーの、直径で１０Å〜１０，０００Åの細孔容積の直径で１０Å〜６，０００Åの細孔容積に対する比率が２：１未満である使用。
【請求項２２】
前記の血液適合性ポリマーが熱分解された組成物に由来する、請求項１９に記載の使用。
【請求項２３】
収着剤の使用により以下：（ｉ）血液、血液製剤または生理的流体の貯蔵寿命の増大、（ｉｉ）新しい血液、血液製剤または生理的流体の鮮度の維持、および（ｉｉｉ）血液、血液製剤または生理的流体からの望ましくない分子の除去の少なくとも１つを提供するために血液、血液製剤または生理的流体を処理する方法であって、前記の収着剤が血液、血液製剤または生理的流体の貯蔵に適するように対応した容器内に収容されており、前記の収着剤が前記の対応した容器内で実質的に自由に流動する複数の固体の形態であり、前記の収着剤が血液適合性材料を含み、前記の血液適合性材料が、ポリマー性材料、熱分解されたポリマー性材料、セミラック材料、ゾル−ゲル材料、金属、ハイブリッド材料、生物学的材料、コートされた材料、血液適合性の活性化熱分解炭素ビーズ、活性炭、生体適合性収着剤炭素、活性炭フィルター装置、ヘパリンでコートされたポリウレタン、ヘキサメチレン−ジ−イソシアネートで架橋されたセルロース性ビーズ、セルロース性多孔性ビーズ、シリカに基づくメソ多孔性材料、熱分解されたポリマー樹脂、およびポリスチレンに基づく複合繊維、の１種類以上を含み、前記ポリマー性材料が、ジビニルベンゼン、エチルビニルベンゼン、スチレン、エチルスチレン、アクリロニトリル、メタクリル酸ブチル、メタクリル酸オクチル、アクリル酸ブチル、アクリル酸オクチル、メタクリル酸セチル、アクリル酸セチル、メタクリル酸エチル、アクリル酸エチル、ビニルトルエン、ビニルナフタレン、ビニルベンジルアルコール、ビニルホルムアミド、メタクリル酸メチル、アクリル酸メチル、トリビニルベンゼン、ジビニルナフタレン、トリビニルシクロヘキサン、ジビニルスルホン、トリメチロールプロパントリメタクリレート、トリメチロールプロパンジメタクリレート、トリメチロールプロパントリアクリレート、トリメチロールプロパンジアクリレート、ペンタエリスリトールジメタクリレート、ペンタエリスリトールトリメタクリレート、ペンタエリスリトールテトラメタクリレート、ペンタエリスリトールジアクリレート、ペンタエリスリトールトリアクリレート、ペンタエリスリトールテトラアクリレート、ジペンタエリスリトールジメタクリレート、ジペンタエリスリトールトリメタクリレート、ジペンタエリスリトールテトラメタクリレート、ジペンタエリスリトールジアクリレート、ジペンタエリスリトールトリアクリレート、ジペンタエリスリトールテトラアクリレート、ジビニルホルムアミドならびにそれらの混合物から選択される１種類以上の単量体からの残基を含む方法。
【請求項２４】
前記の対応した容器がバッグである、請求項２３に記載の方法。
【請求項２５】
前記の望ましくない分子が貯蔵された血液および血液製剤中にある生物学的に活性な分子（ＢＡＭ）、生物学的応答修飾因子（ＢＲＭ）、溶血の産物、膜または細胞分解の産物、毒素、薬物、抗体、プリオン類および類似の分子である、請求項２３に記載の方法。
【請求項２６】
生物学的に活性な分子が炎症仲介物質および刺激物質を含む、請求項２５に記載の方法。
【請求項２７】
前記の炎症仲介物質および刺激物質がサイトカイン類、一酸化窒素、トロンボキサン類、ロイコトリエン類、血小板活性化因子、プロスタグランジン類、糖タンパク質、キニン類、キニノーゲン類、補体因子、細胞接着分子、超抗原、モノカイン類、ケモカイン類、インターフェロン類、フリーラジカル、プロテアーゼ、アラキドン酸代謝物、プロスタサイクリン類、ベータエンドルフィン類、心筋抑制因子、アナンダミド、２−アラキドノイルグリセロール、テトラヒドロビオプテリン、セロトニン、ヒスタミン、ブラジキニン、可溶性ＣＤ４０リガンド、生理活性脂質、酸化脂質、ヘモグロビン、赤血球微粒子、膜または細胞構成要素、成長因子、糖タンパク質、プリオン類、毒素、内毒素、薬物、血管作用物質、外来抗原、および抗体を含む、請求項２６に記載の方法。
【請求項２８】
望ましくない分子が抗体である、請求項２３に記載の方法。
【請求項２９】
前記の収着剤が血液適合性ポリマーである、請求項２３に記載の方法。
【請求項３０】
前記の生体適合性ポリマーが０．１マイクロメートル〜２センチメートルの範囲の直径を有する粒子を含む、請求項２９に記載の方法。
【請求項３１】
前記の血液適合性ポリマーがスラリー、または懸濁液、または湿らせることができる、もしくは半透性容器内の乾燥粉末もしくは他の乾燥微粒子として供給される、請求項３０に記載の方法。
【請求項３２】
前記の血液適合性ポリマーが多孔性であり、５０Å〜１０，０００Åの範囲の孔径の総細孔容積が０．５ｃｃ／ｇ〜３．０ｃｃ／ｇ乾燥ポリマーより大きい細孔構造を有する、請求項２９記載の方法。
【請求項３３】
請求項２９に記載の方法であって、ここで：前記の血液適合性ポリマーが１０Åから１０，０００Åまでの範囲の孔径が０．５ｃｃ／ｇ〜３．０ｃｃ／ｇ乾燥ポリマーより大きい総容積を有する細孔構造を有することを特徴とし；ここで前記の血液適合性ポリマーの、直径で１０Å〜３，０００Åの細孔容積の直径で５００Å〜３，０００Åの細孔容積に対する比率が７：１より小さく、そして前記の血液適合性ポリマーの、直径で１０Å〜１０，０００Åの細孔容積の直径で１０Å〜６，０００Åの細孔容積に対する比率が２：１未満である、前記方法。
【請求項３４】
前記の血液適合性ポリマーが約１００ダルトンからおおよそ１，０００ｋＤａまでの分子を収着することができる、請求項２９に記載の方法。
【請求項３５】
前記の収着剤が架橋剤の以下の重合可能な単量体：スチレン、エチルスチレン、アクリロニトリル、メタクリル酸ブチル、メタクリル酸オクチル、アクリル酸ブチル、アクリル酸オクチル、メタクリル酸セチル、アクリル酸セチル、メタクリル酸エチル、アクリル酸エチル、ビニルトルエン、ビニルナフタレン、ビニルベンジルアルコール、ビニルホルムアミド、メタクリル酸メチル、およびアクリル酸メチルの１種類以上との反応に由来する架橋されたポリマー性材料を含む、請求項２３に記載の方法。
【請求項３６】
請求項２３に記載の方法であって、前記の収着剤がヒドロキシエチルセルロース、ヒドロキシプロピルセルロース、ポリ（ヒドロキシエチルメタクリレート）、ポリ（ヒドロキシエチルアクリレート）、ポリ（ヒドロキシプロピルメタクリレート）、ポリ（ヒドロキシプロピルアクリレート）、ポリ（ジメチルアミノエチルメタクリレート）、ポリ（ジメチルアミノエチルアクリレート）、ポリ（ジエチルアミノエチルメタクリレート）、ポリ（ジエチルアミノエチルアクリレート）、ポリ（ビニルアルコール）、ヘパリン、ポリエチレングリコール、ポリ（Ｎ−ビニルピロリジノン）、ポリ（メタクリル酸）の塩類、ポリ（アクリル酸）の塩類、またはそれらの混合物のコポリマーを含む血液適合性表面を含み、ここで前記の血液適合性表面が架橋されたポリマー性材料に化学結合している、前記方法。
【請求項３７】
前記の血液適合性ポリマーが特異的または非特異的に反応性生体分子に結合するリガンドで修飾されている、請求項２９に記載の方法。
【請求項３８】
前記のポリマーが多孔性または非多孔性である、請求項２３に記載の方法。
【請求項３９】
前記の収着剤が前記の血液または血液製剤と共に血液容器中に収容される、請求項２３に記載の方法。
【請求項４０】
前記の収着剤が血液を貯蔵のために対応した容器中に入れる際の採取の時点で、または輸血の間の使用の時点で用いることができるカートリッジ中に収容される、請求項２３に記載の方法。
【請求項４１】
前記の収着剤が血液を保持するための適切な容器中にあり、血液および血液製剤と直接接触しているが、該容器から漏れ出ることができない、請求項２３に記載の方法。
【請求項４２】
前記の収着剤が血液を保持するための適切な容器中にあり、流体がポリマーと接触することを可能にするが細胞がポリマーと接触することは可能にしない透過性の膜または障壁により血液から分離されている、請求項２３に記載の方法。
【請求項４３】
請求項２３に記載の方法であって、前記の収着剤が構造的に容器の壁全体にわたって均一に分散した容器材料の一体部分である、または容器の多数の領域において分離して密封されて（ｓｅａｌｅｄ）血液もしくは血液製剤と直接接触する領域を提供している、または血液もしくは血液製剤と直接接触する容器の内壁にコートされている、沈着している、もしくは付着している、前記方法。
【請求項４４】
以下の工程：
血液適合性材料を含む収着剤を血液または血液製剤の貯蔵に適するように対応した容器中に入れる；
を含む血液浄化装置を作製する方法であって、前記の血液適合性材料が保管された血液および血液製剤を処理するのに適しており、前記の収着剤が、以下：（ｉ）該血液、血液製剤または生理的流体の貯蔵寿命を増大させ、（ｉｉ）新しい血液、血液製剤または生理的流体の鮮度を維持し、そして（ｉｉｉ）該血液、血液製剤または生理的流体から望ましくない分子を除去する；の少なくとも１つを実施し；そして
前記の収着剤が前記の対応した容器内に収容されており、前記の収着剤が前記の対応した容器内で実質的に自由に流動する複数の固体の形態であり、前記の血液適合性材料が、ポリマー性材料、熱分解されたポリマー性材料、セミラック材料、ゾル−ゲル材料、金属、ハイブリッド材料、生物学的材料、コートされた材料、血液適合性の活性化熱分解炭素ビーズ、活性炭、生体適合性収着剤炭素、活性炭フィルター装置、ヘパリンでコートされたポリウレタン、ヘキサメチレン−ジ−イソシアネートで架橋されたセルロース性ビーズ、セルロース性多孔性ビーズ、シリカに基づくメソ多孔性材料、熱分解されたポリマー樹脂、およびポリスチレンに基づく複合繊維、の１種類以上を含み、前記ポリマー性材料が、ジビニルベンゼン、エチルビニルベンゼン、スチレン、エチルスチレン、アクリロニトリル、メタクリル酸ブチル、メタクリル酸オクチル、アクリル酸ブチル、アクリル酸オクチル、メタクリル酸セチル、アクリル酸セチル、メタクリル酸エチル、アクリル酸エチル、ビニルトルエン、ビニルナフタレン、ビニルベンジルアルコール、ビニルホルムアミド、メタクリル酸メチル、アクリル酸メチル、トリビニルベンゼン、ジビニルナフタレン、トリビニルシクロヘキサン、ジビニルスルホン、トリメチロールプロパントリメタクリレート、トリメチロールプロパンジメタクリレート、トリメチロールプロパントリアクリレート、トリメチロールプロパンジアクリレート、ペンタエリスリトールジメタクリレート、ペンタエリスリトールトリメタクリレート、ペンタエリスリトールテトラメタクリレート、ペンタエリスリトールジアクリレート、ペンタエリスリトールトリアクリレート、ペンタエリスリトールテトラアクリレート、ジペンタエリスリトールジメタクリレート、ジペンタエリスリトールトリメタクリレート、ジペンタエリスリトールテトラメタクリレート、ジペンタエリスリトールジアクリレート、ジペンタエリスリトールトリアクリレート、ジペンタエリスリトールテトラアクリレート、ジビニルホルムアミドならびにそれらの混合物から選択される１種類以上の単量体からの残基を含む方法。
【請求項４５】
前記の対応した容器がバッグである、請求項４４に記載の方法。
【請求項４６】
血液、血液製剤または生理的流体を処理する方法であって、以下の工程：
（ａ）前記の血液、血液製剤または生理的流体を収着剤と接触させ、前記の収着剤は（ｉ）貯蔵寿命の増大、（ｉｉ）新しい血液の鮮度の維持、および／または望ましくない分子の除去の少なくとも１つを行い；そして
（ｂ）工程（ｂ）からの血液、血液製剤または生理的流体を貯蔵のための容器中に、または動物中に入れる；
を含み；
前記の収着剤が前記の容器内で実質的に自由に流動する複数の固体の形態であり、前記の収着剤が血液適合性材料を含み、前記の血液適合性材料が、ポリマー性材料、熱分解されたポリマー性材料、セミラック材料、ゾル−ゲル材料、金属、ハイブリッド材料、生物学的材料、コートされた材料、血液適合性の活性化熱分解炭素ビーズ、活性炭、生体適合性収着剤炭素、活性炭フィルター装置、ヘパリンでコートされたポリウレタン、ヘキサメチレン−ジ−イソシアネートで架橋されたセルロース性ビーズ、セルロース性多孔性ビーズ、シリカに基づくメソ多孔性材料、熱分解されたポリマー樹脂、およびポリスチレンに基づく複合繊維、の１種類以上を含み、前記ポリマー性材料が、ジビニルベンゼン、エチルビニルベンゼン、スチレン、エチルスチレン、アクリロニトリル、メタクリル酸ブチル、メタクリル酸オクチル、アクリル酸ブチル、アクリル酸オクチル、メタクリル酸セチル、アクリル酸セチル、メタクリル酸エチル、アクリル酸エチル、ビニルトルエン、ビニルナフタレン、ビニルベンジルアルコール、ビニルホルムアミド、メタクリル酸メチル、アクリル酸メチル、トリビニルベンゼン、ジビニルナフタレン、トリビニルシクロヘキサン、ジビニルスルホン、トリメチロールプロパントリメタクリレート、トリメチロールプロパンジメタクリレート、トリメチロールプロパントリアクリレート、トリメチロールプロパンジアクリレート、ペンタエリスリトールジメタクリレート、ペンタエリスリトールトリメタクリレート、ペンタエリスリトールテトラメタクリレート、ペンタエリスリトールジアクリレート、ペンタエリスリトールトリアクリレート、ペンタエリスリトールテトラアクリレート、ジペンタエリスリトールジメタクリレート、ジペンタエリスリトールトリメタクリレート、ジペンタエリスリトールテトラメタクリレート、ジペンタエリスリトールジアクリレート、ジペンタエリスリトールトリアクリレート、ジペンタエリスリトールテトラアクリレート、ジビニルホルムアミドならびにそれらの混合物から選択される１種類以上の単量体からの残基を含む方法。
【請求項４７】
工程（ａ）がフィルター装置中で実施される、請求項４６に記載の方法。
【発明の詳細な説明】
【技術分野】
【０００１】
関連出願
[0001]  この出願は２０１２年１月５日に出願された米国特許出願第１３／３４４，１６６号に対する優先権を主張し、２０１１年１月６日に出願された米国仮出願一連番号６１／４３０，３７４に対する利益も主張し、その開示を本明細書にそのまま援用する。
【０００２】
[0002]  本発明は、血液および血液製剤からのサイトカイン類、生理活性脂質、遊離ヘモグロビン、膜または細胞分解産物、炎症仲介物質、血管作用物質、外来抗原、薬物、抗体、および望まれない輸血反応を引き起こし得る他の物質の除去において有用な組成物および方法に関する。
【背景技術】
【０００３】
[0003]  全血または全血の派生物（“血液製剤”）の輸血は、文字通り重度の外傷から癌に対する手術までのある範囲の病気を有する患者の生血（ｌｉｆｅｂｌｏｏｄ）である。アメリカ赤十字によれば、米国において１年につき１４００万より多くの赤血球濃厚液（ｐＲＢＣ）の輸血があり、米国の病院への入院の平均して１０件中１件は輸血を必要とする。類似の数の全血の他の画分、または血液製剤、例えば血小板、白血球、血漿、アルブミン、免疫グロブリン、凝固因子および寒冷沈降物の輸血が毎年施されている。血液に関する重大な必要性は軍にまで及び、ここで血液の輸送および貯蔵の兵站は複雑であり、イラクの自由作戦の間の全ての入院の８％が最初の２４時間において１０単位より多くの血液として定義される大量輸血を必要とした。全血および血液製剤を、本明細書においてまとめて“血液”と呼ぶことにする。
【０００４】
[0004]  血液は限られた寿命を有する。典型的なｐＲＢＣ単位は４２日間の有効寿命しか有しない一方で、血小板は献血の５日以内に使用されなければならない。これは、血液に関する高い需要と相まって周期的な血液の不足につながってきた。しかし、多くの医学の専門家は、新鮮な血液はさらに早く、２〜４週間以内に使用されるべきであると信じている。遡及研究は、“より古い”血液の輸血を、非溶血性輸血反応、例えば発熱、輸血関連急性肺傷害（ＴＲＡＬＩ）、輸血関連呼吸困難（ＴＡＤ）、アレルギー反応、感染、死および他の合併症の増大した危険性と関係付けてきた。これらの研究の１つにおいて、院内死亡の危険性は赤血球濃厚液単位が１日古くなるごとに２％増大した。このため、血液製剤の有効寿命を延長することおよび血液の質を向上させることは有益であろう。
【発明の概要】
【０００５】
[0005]  一部の観点において、本発明は、（ａ）血液、血液製剤または生理的流体の貯蔵に適するように対応した（ｃｏｍｐｌｉａｎｔ）容器；（ｂ）血液、血液製剤または生理的流体を処理するのに適した血液適合性材料を含む収着剤を含む血液浄化装置に関し、その収着剤は（ｉ）その血液、血液製剤または生理的流体の貯蔵寿命の増大、（ｉｉ）新しい血液、血液製剤または生理的流体の鮮度の維持、および（ｉｉｉ）その血液、血液製剤または生理的流体からの望ましくない分子の除去の少なくとも１つを行い；ここでその収着剤はその対応した容器内に収容されている。
【０００６】
[0006]  特定の観点において、本発明は約０．１マイクロメートルから約２センチメートルまでの範囲の直径を有することを特徴とする複数の粒子を含む収着剤組成物に関し、その粒子は１０Åから１０，０００Åまでの範囲の孔径の総細孔容積を有することを特徴とする血液適合性多孔性ポリマーを含み、その総細孔容積は乾燥ポリマー重量に基づいて約０．５ｃｃ／ｇから約３．０ｃｃ／ｇまでの範囲である。
【０００７】
[0007]  本発明はまた、（ｉ）貯蔵寿命を増大させ、（ｉｉ）新しい血液の鮮度を維持し、および／または（ｉｉｉ）収着剤の使用により望ましくない分子を除去する、血液、血液製剤または生理的流体を処理する方法に関し、その収着剤は血液、血液製剤または生理的流体の貯蔵に適するように対応した容器内に収容されており、その収着剤はその対応した容器内で実質的に自由に流動する複数の固体の形態である。一部の態様において、その血液、血液製剤または生理的流体は保管された血液、血液製剤または生理的流体である。一部の態様において、その血液、血液製剤または生理的流体は保管の前に処理される。
【０００８】
[0008]  本発明の特定の観点は、血液適合性材料を含む収着剤を血液、血液製剤または生理的流体の貯蔵に適するように対応した容器中に入れることを含む、血液、血液製剤または生理的流体精製装置を作製する方法に関し；ここでその血液適合性材料は血液、血液製剤または生理的流体を処理するのに適しており、その収着剤は（ｉ）その血液、血液製剤または生理的流体の貯蔵寿命の増大、（ｉｉ）新しい血液、血液製剤または生理的流体の鮮度の維持、および（ｉｉｉ）その血液、血液製剤または生理的流体からの望ましくない分子の除去の少なくとも１つを行い；そしてその収着剤は前記の対応した容器内に収容されており、前記の収着剤は前記の対応した容器内で実質的に自由に流動する複数の固体の形態である。
【０００９】
[0009]  本発明はまた、血液、血液製剤または生理的流体を処理する方法に関し、前記の方法は以下の工程を含む：（ａ）その血液、血液製剤または生理的流体を収着剤と接触させ、その収着剤は（ｉ）貯蔵寿命の増大、（ｉｉ）新しい血液の鮮度の維持、および／または（ｉｉｉ）望ましくない分子の除去の少なくとも１つを行い；そして（ｂ）工程（ｂ）からの血液、血液製剤または生理的流体を貯蔵のための容器中に、または動物中に入れる。一部の態様において、その動物はヒトである。一部の態様において、その接触はフィルター装置中で起こる。そのフィルターは、血液を患者に投与する際に血液バッグおよびその患者の間で用いられてよい（またはその血液バッグ中に統合される可能性もある）。そのフィルターは、供血者および全血収集バッグの間で用いられてもよい。別の態様において、そのフィルターは全血収集バッグおよび血液貯蔵バッグの間で用いられてよい。
【００１０】
[0010]  保管された血液および血液製剤を処理するのに適した血液適合性材料には、ポリマー性材料、熱分解されたポリマー性材料、セミラック材料、ゾル−ゲル材料、金属、ハイブリッド材料、生物学的材料、コートされた材料、Ｙ−Ｃａｒｂｏｎ製品（血液適合性の活性化熱分解炭素（ａｃｔｉｖａｔｅｄ  ｐｙｒｏｌｙｚｅｄ  ｃａｒｂｏｎ）ビーズ）、ＣａｒｂｏＲｘ（活性炭）、血液収着剤（ｈｅｍｏｓｏｒｂｅｎｔ）、腸収着剤（ｅｎｔｅｒｏｓｏｒｂｅｎｔ）、ＮａｎｏＴｕｎｅ  Ｘ（生体適合性収着剤炭素材料）、Ｇａｍｂｒｏ（活性炭フィルター装置）、Ａｄｓｏｒｂａ  １５０＆３００、Ｊａｆｒｏｎ  Ｂｉｏｍｅｄｉｃａｌ  Ｃｏ．（中性多孔性ポリマー樹脂−熱分解されている）、ＨＡ３３０血液潅流カートリッジ、ＨＡ１３０（尿毒症性毒素）、ＨＡ２３０（薬物、親油性、疎水性またはタンパク質結合薬）、ＨＡ２８０（免疫吸着）、ＨＡ３３０（サイトカイン類、敗血症およびＳＩＲＳに関する内毒素）、ＨＡ３３０−ＩＩ（肝不全に関する毒素）、Ｋａｎｅｋａ（修飾されたセルロース性多孔性ビーズ）、Ｌｉｘｅｌｌｅ  ＣＴＲ、Ｕｂｅ  Ｉｎｄｕｓｔｒｉｅｓ（ヘキサメチレン−ジ−イソシアネートで架橋されたセルロース性ビーズ）、ＣＦ−Ｘ、ＥｘＴｈｅｒａ  Ｍｅｄｉｃａｌ（ヘパリンでコートされたポリウレタン固体ビーズ）Ｓｅｒａｐｈ，Ｔｏｒａｙ  ｉｎｄｕｓｔｒｉｅｓ，Ｉｎｃ．  ＣＹＴ−８６０（ポリプロピレンで補強されたポリスチレンに基づく複合繊維）およびシリカに基づくメソ多孔性材料が含まれる。
【００１１】
[0011]  本発明の１態様において、輸血と関連する合併症、例えば非溶血性輸血反応、例えば発熱、輸血関連急性肺傷害（ＴＲＡＬＩ）、輸血関連呼吸困難（ＴＡＤ）、アレルギー反応は、望ましくない分子を収着剤の使用により血液から除去することにより軽減される。望ましくない生成物を輸血可能な血液から除去するための収着剤の使用は、この血液の有効貯蔵寿命を、例えば貯蔵の間に蓄積する望ましくない生成物を除去することにより延長することもできる。血液中に見られるこれらの望ましくない生成物を、本明細書においてまとめて生物学的に活性な分子（ＢＡＭ）と呼ぶ。ＢＡＭは、それ自体で、または他のＢＡＭとの組み合わせで生物学的、細胞性または生理的プロセスを引き起こし得るあらゆる物質または分子として定義される。輸血の間、ＢＡＭはその輸血される血液の受容者において望ましくない生理的応答、例えばＴＲＡＬＩ、ＴＡＤ等を誘発し得る。例えば、抗ヒト白血球抗原抗体はＴＲＡＬＩの重篤な症例と関連するＢＡＭである。ＢＡＭの別の例であるプリオンは、クロイツフェルト−ヤコブ病または亜急性海綿状脳症を引き起こし得る。ＢＡＭの１つの亜集団は生物学的応答修飾因子（ＢＲＭ）であり、それは免疫系への作用を有する物質である。これらには、例えばサイトカイン類、ケモカイン類、抗体、糖タンパク質、および成長因子が含まれる。輸血可能な血液中にあるサイトカイン類は、受容者において発熱を引き起こし得る。
【００１２】
[0012]  別の態様において、血液および血液製剤中に存在するＢＡＭ、例えば薬物、炎症仲介物質および刺激物質、例えばサイトカイン類、ケモカイン類、インターフェロン類、一酸化窒素、トロンボキサン類、ロイコトリエン類、血小板活性化因子、プロスタグランジン類、糖タンパク質、キニン類、キニノーゲン類、補体因子、細胞接着分子、超抗原、モノカイン類、フリーラジカル、プロテアーゼ、アラキドン酸代謝物、プロスタサイクリン類、ベータエンドルフィン類、心筋抑制因子、アナンダミド、２−アラキドノイルグリセロール、テトラヒドロビオプテリン、ヒスタミン、ブラジキニン、可溶性ＣＤ４０リガンド、セロトニン、ヘモグロビン、生理活性脂質、抗体、抗原、プリオン類、毒素、内毒素、膜または細胞構成要素、ならびに他のＢＲＭが収着剤により除去される。これらのＢＡＭは、供血者の血液中に供血がなされた時点で存在していた可能性があり、またはその血液が処理される、もしくは貯蔵されている際に、もしくは経時（ａｇｉｎｇ）プロセスの一部として、時間経過と共に発現する可能性がある
【００１３】
[0013]  別の態様において、その供与された血液を、供与の時点で、貯蔵の間に、または使用の時点で収着剤で処理して望ましくない抗体、例えば抗白血球抗体、および抗ヒト白血球抗原抗体を除去する。
【００１４】
[0014]  別の態様において、ポリマーは０．１マイクロメートル〜２センチメートルの範囲の直径を有する粒子を含む。特定のポリマーは、粉末、ビーズ、または他の規則的な、もしくは不規則な形状の微粒子の形態である。一部のポリマーの細孔構造は、１０Å〜１０，０００Åの範囲の孔径の総細孔容積が０．５ｃｃ／ｇ〜３．０ｃｃ／ｇ乾燥ポリマーより大きく、好ましい態様では５０％より大きい細孔容積が１０Å〜６，０００Åであるような細孔構造である。一部の態様において、そのポリマーは、１０Å〜１０，０００Åの範囲の孔径の総細孔容積が０．５ｃｃ／ｇ〜３．０ｃｃ／ｇ乾燥ポリマーより大きく；そのポリマーの１０Å〜１０，０００Å（細孔直径）の細孔容積の５００Å〜３，０００Å（細孔直径）の細孔容積に対する比率が７：１より小さく；そのポリマーの１０Å〜１０，０００Å（細孔直径）の細孔容積の１０Å〜６，０００Å（細孔直径）の細孔容積に対する比率が２：１以下であるような細孔構造を有する。
【００１５】
[0015]  特定のポリマーは、２０Å〜１０，０００Åの範囲の孔径の総細孔容積が０．５ｃｃ／ｇ〜３．０ｃｃ／ｇ乾燥ポリマーより大きく、好ましい態様では５０％より大きい細孔容積が２０Å〜６，０００Åであるような細孔構造を有する。一部の態様において、そのポリマーは、２０Å〜１０，０００Åの範囲の孔径の総細孔容積が０．５ｃｃ／ｇ〜３．０ｃｃ／ｇ乾燥ポリマーより大きく；そのポリマーの２０Å〜１０，０００Å（細孔直径）の細孔容積の５００Å〜３，０００Å（細孔直径）の細孔容積に対する比率が７：１より小さく；そのポリマーの２０Å〜１０，０００Å（細孔直径）の細孔容積の２０Å〜６，０００Å（細孔直径）の細孔容積に対する比率が２：１以下であるような細孔構造を有する。
【００１６】
[0016]  さらに他の態様において、一部のポリマーの細孔構造は、５０Å〜１０，０００Åの範囲の孔径の総細孔容積が０．５ｃｃ／ｇ〜３．０ｃｃ／ｇ乾燥ポリマーより大きく、好ましい態様では５０％より大きい細孔容積が５０Å〜６，０００Åであるような細孔構造である。一部の態様において、そのポリマーは、５０Å〜１０，０００Åの範囲の孔径の総細孔容積が０．５ｃｃ／ｇ〜３．０ｃｃ／ｇ乾燥ポリマーより大きく；そのポリマーの５０Å〜１０，０００Å（細孔直径）の細孔容積の５００Å〜３，０００Å（細孔直径）の細孔容積に対する比率が７：１より小さく；そのポリマーの５０Å〜１０，０００Å（細孔直径）の細孔容積の５０Å〜６，０００Å（細孔直径）の細孔容積に対する比率が２：１以下であるような細孔構造を有する。
【００１７】
[0017]  一部の好ましいポリマーは、ジビニルベンゼン（ｄｉｖｎｙｌｂｅｎｚｅｎｅ）およびエチルビニルベンゼン、スチレン、エチルスチレン、アクリロニトリル、メタクリル酸ブチル、メタクリル酸オクチル、アクリル酸ブチル、アクリル酸オクチル、メタクリル酸セチル、アクリル酸セチル、メタクリル酸エチル、アクリル酸エチル、ビニルトルエン、ビニルナフタレン、ビニルベンジルアルコール、ビニルホルムアミド、メタクリル酸メチル、アクリル酸メチル、トリビニルベンゼン、ジビニルナフタレン、トリビニルシクロヘキサン、ジビニルスルホン、トリメチロールプロパントリメタクリレート、トリメチロールプロパンジメタクリレート、トリメチロールプロパントリアクリレート、トリメチロールプロパンジアクリレート、ペンタエリスリトールジメタクリレート、ペンタエリスリトールトリメタクリレート、ペンタエリスリトールテトラメタクリレート、ペンタエリスリトールジアクリレート、ペンタエリスリトールトリアクリレート、ペンタエリスリトールテトラアクリレート、ジペンタエリスリトールジメタクリレート、ジペンタエリスリトールトリメタクリレート、ジペンタエリスリトールテトラメタクリレート、ジペンタエリスリトールジアクリレート、ジペンタエリスリトールトリアクリレート、ジペンタエリスリトールテトラアクリレート、ジビニルホルムアミドならびにそれらの混合物から選択される１種類以上の単量体からの残基を含む。
【００１８】
[0018]  本発明において有用な特定のポリマーは、以下の重合可能な単量体から調製されるマクロ多孔性ポリマーである：スチレン、ジビニルベンゼン、エチルビニルベンゼン、ならびにアクリレートおよびメタクリレート単量体、例えば下記で製造業者により列挙される単量体。Ｒｏｈｍ  ａｎｄ  Ｈａａｓ  Ｃｏｍｐａｎｙ（現在Ｄｏｗ  Ｃｈｅｍｉｃａｌ  Ｃｏｍｐａｎｙの一部）：（ｉ）マクロ多孔性ポリマー性吸着剤、例えばＡｍｂｅｒ  ｌｉｔｅ（商標）ＸＡＤ−１、Ａｍｂｅｒｌｉｔｅ（商標）ＸＡＤ−２、Ａｍｂｅｒｌｉｔｅ（商標）ＸＡＤ−４、Ａｍｂｅｒｌｉｔｅ（商標）ＸＡＤ−７、Ａｍｂｅｒｌｉｔｅ（商標）ＸＡＤ−７ＨＰ、Ａｍｂｅｒｌｉｔｅ（商標）ＸＡＤ−８、Ａｍｂｅｒｌｉｔｅ（商標）ＸＡＤ−１６、Ａｍｂｅｒｌｉｔｅ（商標）ＸＡＤ−１６  ＨＰ、Ａｍｂｅｒｌｉｔｅ（商標）ＸＡＤ−１８、Ａｍｂｅｒｌｉｔｅ（商標）ＸＡＤ−２００、Ａｍｂｅｒｌｉｔｅ（商標）ＸＡＤ−１１８０、Ａｍｂｅｒｌｉｔｅ（商標）ＸＡＤ−２０００、Ａｍｂｅｒｌｉｔｅ（商標）ＸＡＤ−２００５、Ａｍｂｅｒｌｉｔｅ（商標）ＸＡＤ−２０１０、Ａｍｂｅｒｌｉｔｅ（商標）ＸＡＤ−７６１、およびＡｍｂｅｒｌｉｔｅ（商標）ＸＥ−３０５、ならびにクロマトグラフィーグレードの吸着剤、例えばＡｍｂｅｒｃｈｒｏｍ（商標）ＣＧ  ７１，ｓ，ｍ，ｃ、Ａｍｂｅｒｃｈｒｏｍ（商標）ＣＧ  １６１，ｓ，ｍ，ｃ、Ａｍｂｅｒｃｈｒｏｍ（商標）ＣＧ  ３００，ｓ，ｍ，ｃ、およびＡｍｂｅｒｃｈｒｏｍ（商標）ＣＧ  １０００，ｓ，ｍ，ｃ。Ｄｏｗ  Ｃｈｅｍｉｃａｌ  Ｃｏｍｐａｎｙ：Ｄｏｗｅｘ（登録商標）Ｏｐｔｉｐｏｒｅ（商標）Ｌ−４９３、Ｄｏｗｅｘ（登録商標）Ｏｐｔｉｐｏｒｅ（商標）Ｖ−４９３、Ｄｏｗｅｘ（登録商標）Ｏｐｔｉｐｏｒｅ（商標）Ｖ−５０２、Ｄｏｗｅｘ（登録商標）Ｏｐｔｉｐｏｒｅ（商標）Ｌ−２８５、Ｄｏｗｅｘ（登録商標）Ｏｐｔｉｐｏｒｅ（商標）Ｌ−３２３、およびＤｏｗｅｘ（登録商標）Ｏｐｔｉｐｏｒｅ（商標）Ｖ−５０３。Ｌａｎｘｅｓｓ（以前はＢａｙｅｒ  ａｎｄ  Ｓｙｂｒｏｎ）：Ｌｅｗａｔｉｔ（登録商標）ＶＰＯＣ  １０６４  ＭＤ  ＰＨ、Ｌｅｗａｔｉｔ（登録商標）ＶＰＯＣ  １１６３、Ｌｅｗａｔｉｔ（登録商標）ＯＣ  ＥＰ  ６３、Ｌｅｗａｔｉｔ（登録商標）Ｓ  ６３２８Ａ、Ｌｅｗａｔｉｔ（登録商標）ＯＣ  １０６６、およびＬｅｗａｔｉｔ（登録商標）６０／１５０  ＭＩＢＫ。三菱化学株式会社：Ｄｉａｉｏｎ（登録商標）ＨＰ  １０、Ｄｉａｉｏｎ（登録商標）ＨＰ  ２０、Ｄｉａｉｏｎ（登録商標）ＨＰ  ２１、Ｄｉａｉｏｎ（登録商標）ＨＰ  ３０、Ｄｉａｉｏｎ（登録商標）ＨＰ  ４０、Ｄｉａｉｏｎ（登録商標）ＨＰ  ５０、Ｄｉａｉｏｎ（登録商標）ＳＰ７０、Ｄｉａｉｏｎ（登録商標）ＳＰ  ２０５、Ｄｉａｉｏｎ（登録商標）ＳＰ  ２０６、Ｄｉａｉｏｎ（登録商標）ＳＰ  ２０７、Ｄｉａｉｏｎ（登録商標）ＳＰ  ７００、Ｄｉａｉｏｎ（登録商標）ＳＰ  ８００、Ｄｉａｉｏｎ（登録商標）ＳＰ  ８２５、Ｄｉａｉｏｎ（登録商標）ＳＰ  ８５０、Ｄｉａｉｏｎ（登録商標）ＳＰ  ８７５、Ｄｉａｉｏｎ（登録商標）ＨＰ  １ＭＧ、Ｄｉａｉｏｎ（登録商標）ＨＰ  ２ＭＧ、Ｄｉａｉｏｎ（登録商標）ＣＨＰ  ５５Ａ、Ｄｉａｉｏｎ（登録商標）ＣＨＰ  ５５Ｙ、Ｄｉａｉｏｎ（登録商標）ＣＨＰ  ２０Ａ、Ｄｉａｉｏｎ（登録商標）ＣＨＰ  ２０Ｙ、Ｄｉａｉｏｎ（登録商標）ＣＨＰ  ２ＭＧＹ、Ｄｉａｉｏｎ（登録商標）ＣＨＰ  ２０Ｐ、Ｄｉａｉｏｎ（登録商標）ＨＰ  ２０ＳＳ、Ｄｉａｉｏｎ（登録商標）ＳＰ  ２０ＳＳ、およびＤｉａｉｏｎ（登録商標）ＳＰ  ２０７ＳＳ。Ｐｕｒｏｌｉｔｅ  Ｃｏｍｐａｎｙ：Ｐｕｒｏｓｏｒｂ（商標）ＡＰ  ２５０およびＰｕｒｏｓｏｒｂ（商標）ＡＰ  ４００。
【００１９】
[0019]  一部の態様において、そのポリマーは多孔性または非多孔性であってよい。特定の好ましい態様において、そのポリマーは多孔性である。一部の態様において、そのポリマーは熱分解されていてよい。その熱分解は、当業者に既知の方法により実施されてよい。
【００２０】
[0020]  一部の態様において、そのポリマーは少なくとも１種類の架橋剤および少なくとも１種類の分散剤を含むコートされたポリマーである。その分散剤は、例えばヒドロキシエチルセルロース、ヒドロキシプロピルセルロース、ポリ（ヒドロキシエチルメタクリレート）、ポリ（ヒドロキシエチルアクリレート）、ポリ（ヒドロキシプロピルメタクリレート）、ポリ（ヒドロキシプロピルアクリレート）、ポリ（ジメチルアミノエチルメタクリレート）、ポリ（ジメチルアミノエチルアクリレート）、ポリ（ジエチルアミノエチルメタクリレート）、ポリ（ジエチルアミノエチルアクリレート）、ポリ（ビニルアルコール）、ポリ（Ｎ−ビニルピロリジノン）、ポリ（メタクリル酸）の塩類、およびポリ（アクリル酸）の塩類、ならびにそれらの混合物のような化学物質、化合物または物質から選択することができ；その架橋剤は、ジビニルベンゼン、トリビニルベンゼン、ジビニルナフタレン、トリビニルシクロヘキサン、ジビニルスルホン、トリメチロールプロパントリメタクリレート、トリメチロールプロパンジメタクリレート、トリメチロールプロパントリアクリレート、トリメチロールプロパンジアクリレート、ペンタエリスリタール（ｐｅｎｔａｅｒｙｔｈｒｉｔａｌ）ジメタクリレート類、ペンタエリスリタールトリメタクリレート類、ペンタエリスリタールテトラメタクリレート類、ペンタエリスリトールジアクリレート類、ペンタエリスリトールトリアクリレート類、ペンタエリスリトールテトラアクリレート類、ジペンタエリスリトールジメタクリレート類、ジペンタエリスリトールトリメタクリレート類、ジペンタエリスリトールテトラメタクリレート類、ジペンタエリスリトールジアクリレート類、ジペンタエリスリトールトリアクリレート類、ジペンタエリスリトールテトラアクリレート類、ジビニルホルムアミド、ヘパリン、ポリエチレングリコール、およびそれらの混合物からなる群から選択することができ；そしてそのポリマーはそのコーティングの形成と同時に展開され（ｄｅｖｅｌｏｐｅｄ）、ここでその分散剤はそのポリマーの表面に化学的に結合している。
【００２１】
[0021]  さらに別の態様において、そのポリマーはおおよそ１００ダルトン〜約１，０００キロダルトンのタンパク質分子を収着することができる。
[0022]  一部の態様において、そのポリマーは誘導体化されていてよい。一部のポリマーは抗体またはリガンドで修飾されていてよい。そのようなポリマーは多孔性または固体であってよい。
【００２２】
[0023]  この発明の目的に関して、用語“総細孔容積”は、単位質量あたりのポリマー中の全ての細孔の容積として定義され、用語“有効細孔容積”は選択的に分子を収着するあらゆる細孔を意味する。用語“容量細孔容積（ｃａｐａｃｉｔｙ  ｐｏｒｅ  ｖｏｌｕｍｅ）”はポリマーの単位質量あたりの全ての細孔の“容量”の容積として定義され、用語“有効細孔”は特定の分子を収着するように設計された機能性の細孔を意味する。用語“容量細孔”は、有効細孔および輸送細孔（ｔｒａｎｓｐｏｒｔ  ｐｏｒｅｓ）の総計である。用語“輸送細孔”は、分子の有効細孔への速い“輸送”を可能にする細孔として定義され、用語“輸送細孔容積”は、そのポリマーの単位質量あたりの“輸送”細孔の容積を意味する。
【００２３】
[0024]  一部の態様において、その組成物は適切な血液容器中に血液または血液製剤と共に収容される。特定の態様において、本発明は、本明細書で論じられる組成物のいずれかを含む血液貯蔵バッグに関する。一部の態様において、その組成物はその容器を形成する貯蔵容器材料の一部である。一部の態様において、その組成物はその貯蔵容器の内部表面上にコートされており、または沈着しており、血液または血液製剤と直接接触している。一部の態様において、その材料は膜により血液から分離されているが、流体はその膜を通過することができ、ＢＲＭがその組成物と連絡する（ｃｏｍｍｕｎｉｃａｔｅ）ことを可能にするが、細胞、例えば白血球、赤血球および血小板は排除される。一部の方法はさらにその組成物を血液から濾過により分離することを含む。特定の態様において、濾過は患者への輸血の間に血液が貯蔵バッグから取り出される間に行われる。一部の態様において、血液容器中の収着剤は血液と直接接触している。一部の態様において、その容器は異なるビーズタイプの混合物を収容する。
【００２４】
[0025]  特定の態様は、本明細書で論じられる組成物のいずれかを含むフィルターに関する。一部の態様は、本明細書で論じられる組成物のいずれかを含むフィルターカートリッジに関する。本発明の一部の装置は、本明細書で論じられる組成物のいずれかを含むフィルターまたはフィルターカートリッジを含む血液濾過装置である。
【００２５】
[0026]  一部の態様において、その組成物はフィルター中に収容され、供与の時点での供血者からの血液を適切な血液容器中に入れる前にそのフィルターを通過させるか、またはその血液容器中の血液もしくは血液製剤が患者中への輸血の間にそのフィルターを通過するかのどちらかである。この発明の目的に関して、用語“収着”は、“吸収および吸着による取り込みおよび結合”として定義される。
【図面の簡単な説明】
【００２６】
【図１】[0027]  図１は細孔直径の関数としての細孔容積のプロットを示す。
【図２】[0028]  図２は血液実験のためのポリマー移動アダプターを示す。
【図３】[0029]  図３は試料収集のための血液移動アダプターを示す。
【図４】[0030]  図４は時間に対するリン酸緩衝生理食塩水からのヘモグロビンの吸着のプロットを示す。
【図５】[0031]  図５は時間に対する新しいヒトの血液からのヘモグロビンの吸着のプロットを示す。
【図６】[0032]  図６は時間に対するヒトの血液からのヒトＩｇＧの吸着のプロットを示す。
【図７】[0033]  図７は時間に対するヒトの血液からのリゾＰＣの吸着のプロットを示す。
【図８】[0034]  図８は時間に対するヒトの血液からのＩＬ−７の吸着のプロットを示す。
【図９】[0035]  図９は時間に対するヒトの血液からのＩＬ−８の吸着のプロットを示す。
【図１０】[0036]  図１０は時間に対するヒトの血液からのＴＮＦαの吸着のプロットを示す。
【発明を実施するための形態】
【００２７】
[0037]  必要に応じて、本発明の詳細な態様が本明細書において開示され；開示される態様は単に本発明の典型的なものであり、それは様々な形態で具体化されてよいことは理解されるべきである。従って、本明細書で開示される特定の構造的および機能的詳細は限定として解釈されるべきではなく、単に当業者に本発明の使用を教示するための基礎として解釈されるべきである。下記の具体的な実施例は本発明がよりよく理解されることを可能にするであろう。しかし、それらは単に手引きとして与えられており、制限を含意することは決してない。
【００２８】
[0038]  ３種類のポリマー性収着剤はそれらの細孔構造に関して特性付けられ、それらの合成を実施例１、２および３において記述する。その細孔構造の特性付けを実施例３において示す。
【００２９】
[0039]  合成プロセスは以下の工程からなる：１）水相を調製し、（２）有機相を調製し、（３）その懸濁液の重合を実施し、そして（４）結果として生じた多孔性ポリマー性収着剤製品を精製する（仕上げ）。
【００３０】
[0040]  残りの実施例は血液からの望まれない物質の除去を実証する。
【実施例】
【００３１】
実施例１  収着剤１〜１１の合成
[0041]  反応器の組み立て：ケトル（０．５Ｌ）にオーバーヘッド撹拌器、多層式（Ｍｕｌｔｉ−ｌｅｖｅｌ）撹拌ブレード、水冷式凝縮器、熱電対、および気泡管を取り付ける。ガスケットを上部の蓋および下部のケトルの間に取り付ける。全ての使用しない出入口（ｐｏｒｔｓ）に適切な栓で蓋をする。温度を上記の熱電対を取り付けた温度調節器により制御される加熱マントルにより調節する。
【００３２】
[0042]  重合：ポリビニルアルコールを室温（ＲＴ）で水装填物（ｗａｔｅｒ  ｃｈａｒｇｅ）中で分散させ、次いで７０℃に加熱する。次いで残りの塩類（表１参照、ＭＳＰ、ＤＳＰ、ＴＳＰ、および硝酸ナトリウム）をその水装填物中で溶解させる。そのＰＶＡおよび塩類の溶液を撹拌しながら８０℃に加熱する。開始剤を含む表２において列挙した予め混合した有機相を、その反応器中に、その水相の上に、適切な液滴直径の形成のためのｒｐｍで設定された速度で撹拌しながら注ぐ。一度温度が所定の値に達したら反応タイマーを開始する（１６時間）。
【００３３】
【表１】
0005946469.tif 000002
【００３４】
[0043]  仕上げ、溶媒レベルに印を付ける。冷却した後、溶媒をビーズのレベルまで吸引管で吸い出す。反応器に印まで（室温の）水を充填し、５０℃〜７０℃まで加熱し、３０分間撹拌し、３〜５分間沈降させ、次いでビーズのレベルまで吸引管で吸い出す。ビーズをこの方法で５回洗浄する。シクロヘキサノールをポロゲン（ｐｏｒｏｇｅｎ）として用いるポリマーに関して、３回のポット中での（ｉｎ  ｐｏｔ）追加のメタノールによる洗浄を追加する。ポリマー１は３回のポット中でのＩＰＡによる洗浄を用いる。示されている場合、そのポリマーを表２で示したようにソックスレー装置により一夜抽出する。そのポリマーを６時間水蒸気蒸留し、次いでオーブン中で一夜乾燥させる（約１００℃）。このプロセスは結果として球状の多孔性ポリマービーズの形態の純粋な乾燥多孔性収着剤である収着剤ポリマー１〜１１をもたらす。
【００３５】
【表２−１】
0005946469.tif 000003
【００３６】
【表２−２】
0005946469.tif 000004
【００３７】
実施例２  細孔構造の特性付け
[0044]  収着剤ポリマーの細孔構造を、Ｍｉｃｒｏｍｅｒｉｔｉｃｓ  ＡｕｔｏＰｏｒｅ  ＩＶ  ９５００  Ｖ１．０９水銀ペネトロメーター（Ｈｇ圧入機器）で分析した。その結果を図１において示し、ここで細孔容積を細孔直径の関数としてプロットする。
【００３８】
実施例３  生体分子吸着に対する細孔構造の比較
[0045]  その収着剤ポリマーの細孔構造を、シトクロムＣ、ヒト血清アルブミン、および免疫グロブリンＧ（ＩｇＧ）に対して比較した。シトクロムＣ（約１２ｋＤａ）を中程度の分子量のタンパク質、例えばサイトカイン類に関する代用物として、ヒト血清アルブミン（６７ｋＤａ）をヘモグロビン（６４ｋＤａ）に関する代用物として用いて、ＩｇＧは抗体を代表する。その比較を表３において示す。
【００３９】
【表３−１】
0005946469.tif 000005
【００４０】
【表３−２】
0005946469.tif 000006
【００４１】
実施例４  吸着実験
準備および最初の試料採取
血液およびポリマーの調製
[0046]  試験したそれぞれのポリマーは最初に０．９％生理食塩水中で５０％スラリーとして調製された。血液は、８バッグの白血球除去していない赤血球濃厚液約４００ｍＬ（ヒト、４日未満経過、ＡＢ＋型）それぞれを空の３Ｌ生理食塩水バッグ（ＰＶＣ，ＮＤＣ  ０４０９−７９８３−０３）にプールし、１０回穏やかに揺り動かすことにより穏やかに混合することにより調製した。そのプールした血液を８個の空の５００ｍＬ生理食塩水バッグ（製品番号ＮＤ０４０９−７９７２−０８）に分割し（ａｌｉｑｕｏｔ）、重量を量り、将来の参照のために記録した。その試験は３種類のポリマーおよびビーズなしの対照を利用した：
収着剤１（ポリマー１）
収着剤２（ポリマー２）
収着剤３（ポリマー３）
対照（ビーズなし）
。
【００４２】
血液／ポリマーの装填
[0047]  ８０ｍＬのポリマースラリー（５０％）を、空の５００ｍＬ生理食塩水バッグに、改変したポリスチレン２５ｍＬピペット（図２）を用いて装填し、重量を記録した。次いでプールした赤血球濃厚液を、試験する予定のビーズスラリー（ＲＢＣの体積の１０％のビーズ）を装填しておいた、または対照のためにビーズを装填しなかった空にした５００ｍＬ生理食塩水バッグの中に移し、バッグの重量を記録した。それぞれのバッグを穏やかに前後に１０回揺り動かして完全に混合した。全ての血液は実験の期間の間５℃で保管された。
【００４３】
試料採取１日目
[0048]  １日目に、それぞれの試料バッグ中に装填されたポリマースラリーによる希釈を説明するために、それぞれの試料バッグに関するヘマトクリット値を得た。おおよそ５ｍｌの血液をサイトカイン／ＩｇＧ分析のためにレッド・トップ・バキュテイナ（ｒｅｄ  ｔｏｐ  ｖａｃｕｔａｉｎｅｒ）（ＢＤ  ３６６４３０）中に試料採取し、リゾホスファチジルコリン分析（ＬＰＣ）のために５ｍｌの血液を用いて第２のポリスチレンチューブ（ＢＤ  ３５２０９９）に試料採取した。レッド・トップおよびポリスチレン採取チューブの両方を２０分間遠心分離し、上清をそれぞれポリプロピレンおよびポリスチレンクライオチューブ中に分離し、−２５℃で凍結させた。
【００４４】
試料採取、７、１４、２１、および４１日目
[0049]  試料バッグを冷凍機から取り出し、１０回反転させることにより穏やかに混合し、ヘマトクリット値のために試料採取した。サイトカイン／ＩｇＧおよびＬＰＣのための試料採取を１日目の試料採取と同じように実施した。採取した全ての試料を分析するまで−２５℃で保管した。
【００４５】
リン酸緩衝生理食塩水からのヘモグロビンの吸収
[0050]  ヘモグロビンのリン酸緩衝生理食塩水中における溶液を、おおよそ１１．００ｍｇ／ｍＬの濃度で調製した。個々の５０ｍＬポリプロピレン遠心チューブを、ｔ＝０の時点を除いて（ｔ＝０の試料はヘモグロビンストック溶液から直接得た）、試料採取したそれぞれの時点に関して用いた。２．５ｇの介在する生理食塩水を含む湿ったポリマーを取り出し、２２．５ｍＬのヘモグロビン溶液をそれぞれの遠心チューブに添加した。次いでそのチューブを４〜８℃の冷凍機中でプラットフォームロッカー上に置いた。適切な時点で、適用可能な遠心チューブを冷凍機から取り出した。４つの試料をそれぞれの遠心チューブから取り出し、ラベルを貼り、分析を実施するまで−２０℃で凍結させた。
【００４６】
“新しい”ヒト血液からのヘモグロビンの吸収−１４日間の経時試験
[0051]  ３バッグの新しく引き出した（ｄｒａｗｎ）血液を購入した。受け取った際にそのバッグの内容物をプールし、おおよそ３５０〜４００ｍＬの血液を２個の別々の血液バッグ中に分配した。３０ｍＬのポリマービーズを含有する０．９％生理食塩水（５０％固体）をそのバッグの一方に添加し（実験）、３０ｍＬの０．９％生理食塩水を他方に添加した（対照）。１つの血液試料を対照バッグから得て、その結果をｔ＝０（開始時）の試料の値として用いた。それぞれの時点において、１つのヘマトクリット試料および１つの血液試料を得た。ヘマトクリット値を測定および記録し、血液試料を適切に遠心分離して血漿試料を取り出し、ポリプロピレン試料バイアル中で分析を実施するまで−２０℃で保管した。その血液バッグを４〜８℃の冷凍機中でプラットフォームロッカー上に置いた。適切な時点で、その血液バッグを冷凍機から取り出し、前に記述したように試料採取した。一度試料採取したらそのバッグを冷凍機に戻した。
【００４７】
リン酸緩衝生理食塩水中のヘモグロビン、“新しい”ヒト血液中のヘモグロビン（１４日間の経時試験）、およびヒト血液のリアルタイム経時（４１日間）試験（ＩｇＧおよびＬＰＣ）からの試料の分析
[0052]  ヒトヘモグロビン分析；ヒトヘモグロビンの分析を、収集した血液試料に対して、Ｂｅｔｈｙｌ  Ｌａｂｏｒａｔｏｒｉｅｓ  ＩｎｃｏｒｐｏｒａｔｅｄのヒトヘモグロビンＥＬＩＳＡキット（カタログ番号Ｅ８８−１３５）を用いて実施した。分析手順はそのキットと共に提供された説明書に従って実施された。結果として得られたデータに関して表４および５を、グラフ表現に関して図４および５を参照。
【００４８】
[0053]  この実験は、既知のヘモグロビンの出発濃度を有する制御された条件下でのヘモグロビン吸着実験であった。
【００４９】
【表４】
0005946469.tif 000007
【００５０】
[0054]  この試験は、ヘモグロビンが赤血球の溶解およびヘモグロビンの放出を引き起こす血液のバッグ中での穏やかな揺り動かしにより絶えず生成されるモデル系における試験ポリマーによるヘモグロビンの動的除去を示すために設計された。
【００５１】
【表５】
0005946469.tif 000008
【００５２】
[0055]  ヒト免疫グロブリンＧ分析；ヒト免疫グロブリンＧの分析を、収集した血液試料に対してＺｅｐｔｏＭｅｔｒｉｘ  ＣｏｒｐｏｒａｔｉｏｎのＩｍｍｕｎｏｔｅｋ定量的ヒトＩｇＧ  ＥＬＩＳＡキット（カタログ番号０８０１１８２）を用いて実施した。分析手順はそのキットと共に提供された説明書に従って実施された。結果として得られたデータに関して表６を、グラフ表現に関して図６を参照。
【００５３】
【表６】
0005946469.tif 000009
【００５４】
[0056]  ヒトリゾホスファチジルコリン分析；ヒトリゾホスファチジルコリンの分析を、収集した血液試料に対してＣｏｓｍｏ  Ｂｉｏ  ＣｏｍｐａｎｙのＡＺＷＥＬＬ  ＬＰＣアッセイキット（カタログ番号ＡＬＦ−２７４７２９８４３）を用いて実施した。分析手順はそのキットと共に提供された（英語に翻訳された）説明書に従って実施されたが、１つの例外があった：７００ｎｍフィルターは我々の施設のマイクロプレートリーダー（ＢｉｏＴｅｋ  ＥＬ８００）に関して現在入手可能ではない。従って、我々はそのキットの製造業者により推奨されるように干渉の回避のためにこの波長において吸光度を測定することができなかった。結果として得られたデータに関して表７を、グラフ表現に関して図７を参照。
【００５５】
【表７】
0005946469.tif 000010
【００５６】
[0057]  ヒトサイトカイン分析；１３種類のヒトサイトカイン類（ＩＬ−１β、ＩＬ−２、ＩＬ−４、ＩＬ−５、ＩＬ−６、ＩＬ−７、ＩＬ−８、ＩＬ−１０、ＩＬ−１２（ｐ７０）、ＩＬ−１３、ＩＦＮγ、ＧＭ−ＣＳＦ、およびＴＮＦα）の分析を、ＭｉｌｌｉｐｏｒｅのＭｉｌｌｉｐｌｅｘ  ＭＡＰ高感度ヒトサイトカイン磁気ビーズキット（カタログ番号ＨＳＣＹＴＭＡＧ−６０ＳＫ）を用いて実施した。分析手順はそのキットと共に提供された説明書に従って実施された。いくつかの分析物はそのアッセイに関する定量化の下限より下の値を返し、従って報告していない。結果として得られたデータに関して表８を、それぞれの報告されたサイトカインのグラフ表現に関して図８、９および１０を参照。
【００５７】
【表８】
0005946469.tif 000011
【図１】
0005946469.tif 000012
【図２】
0005946469.tif 000013
【図３】
0005946469.tif 000014
【図４】
0005946469.tif 000015
【図５】
0005946469.tif 000016
【図６】
0005946469.tif 000017
【図７】
0005946469.tif 000018
【図８】
0005946469.tif 000019
【図９】
0005946469.tif 000020
【図１０】
0005946469.tif 000021